(57)【特許請求の範囲】
【請求項１】
Ｃ：０．００５〜０．１５質量％，Ｓｉ：１．０質量％以下、Ｓ：０．００８〜０．０２０質量％，Ｍｎ：２．０質量％以下、Ｎｉ：６．０〜１０．５質量％，Ｃｒ：１６〜２０質量％，Ｎ：０．２０質量％以下を含み、残部がＦｅ及び不可避的不純物からなる組成をもち、鋳造材の１０００℃での熱間引張試験における断面収縮率Ｒａが６０％以上，引張強さが７８０Ｎ／ｍｍ2 以上，引張強さに対する打抜き剪断抵抗の割合が６０％以下であることを特徴とする熱間加工性に優れ、且つ金型の摩耗を低減した冷延調質高強度オーステナイト系ステンレス鋼板。
【請求項２】
Ｃ：０．００５〜０．１５質量％，Ｓｉ：１．０質量％以下、Ｓ：０．００８〜０．０２８質量％，Ｍｎ：２．０質量％以下、Ｎｉ：６．０〜１０．５質量％，Ｃｒ：１６〜２０質量％，Ｎ：０．２０質量％以下，Ｂ：０．００２〜０．０１５質量％を含み、残部がＦｅ及び不可避的不純物からなる組成をもち、鋳造材の１０００℃での熱間引張試験における断面収縮率Ｒａが６０％以上，引張強さが７８０Ｎ／ｍｍ2 以上，引張強さに対する打抜き剪断抵抗の割合が６０％以下であることを特徴とする熱間加工性に優れ、且つ金型の摩耗を低減した冷延調質高強度オーステナイト系ステンレス鋼板。
【発明の詳細な説明】
【０００１】
【産業上の利用分野】
本発明は、各種機械部品や、ばね等の高強度ステンレス鋼素材として使用され、熱間加工性及び連続鋳造性を損なうことなく、打抜き工程での金型摩耗が低減できる冷延調質高強度オーステナイト系ステンレス鋼板に関する。
【０００２】
【従来の技術】
メタルガスケットや皿ばね等の高強度材やばね用素材として、強度，ばね性に加えて耐食性も優れていることからＳＵＳ３０１ＣＳＰ，ＳＵＳ３０４ＣＳＰ等のオーステナイト系ステンレス鋼板が使用されている。この種のステンレス鋼板は、冷間圧延により所定強度に調質された後、ユーザーでの打抜き加工に供される。高強度ステンレス鋼板の加工では、深絞り等の厳しいプレス成形はなく、打抜き加工と比較的軽微な加工が主体である。
一般に、ステンレス鋼板は、普通鋼や低合金鋼に比べ、硬質で、加工性、特に打抜き性が劣る。そのため、普通鋼等と比較すると連続打抜き加工における金型摩耗が大きく、金型の交換頻度が高く、金型交換に伴った時間損失や、金型のメンテナンス費用が増加する等、打抜き加工のコストが増大する欠点がある。しかし、普通鋼等の素材に比べて優れた耐食性を示すことから、金型摩耗による打抜き加工費の増大はやむを得ないものとして、高い耐食性が要求される用途ではステンレス鋼が使用されてきた。
【０００３】
【発明が解決しようとする課題】
オーステナイト系ステンレス鋼製のばね、高強度部材が広く普及し、生産量が増大するに従って、生産性向上、コストダウンが必要となり、高強度であっても金型摩耗を低減できる素材が求められてきた。しかし、金型の摩耗を低減できるオーステナイト系ステンレス冷延調質鋼板は、これまでのところ実用化されていない。
本発明は、このような問題を解消すべく案出されたものであり、オーステナイト系ステンレス鋼に含まれる合金成分の含有量を適正化し且つＳ含有量を規制することにより、打抜き工程での金型摩耗が低減できる各種機械部品、ばね等に適した冷延調質高強度オーステナイト系ステンレス鋼板を提供することを目的とする。
【０００４】
【課題を解決するための手段】
本発明の冷延調質高強度オーステナイト系ステンレス鋼板は、その目的を達成するため、Ｃ：０．００５〜０．１５質量％，Ｓｉ：１．０質量％以下、Ｓ：０．００８〜０．０２０質量％，Ｍｎ：２．０質量％以下、Ｎｉ：６．０〜１０．５質量％，Ｃｒ：１６〜２０質量％，Ｎ：０．２０質量％以下を含み、残部がＦｅ及び不可避的不純物からなる組成をもち、鋳造材の１０００℃での熱間引張試験における断面収縮率Ｒａが６０％以上，引張強さが７８０Ｎ／ｍｍ2以上，引張強さに対する打抜き剪断抵抗の割合が６０％以下であることを特徴とする。
このオーステナイト系ステンレス鋼板は、更にＢ：０．００２〜０．０１５質量％を含むことができる。この場合、Ｓ含有量の上限は、０．０２８質量％に広げられる。
【０００５】
【作用】
本発明者等は、オーステナイト系ステンレス鋼の成分、製造方法から打抜き加工特性に至るまで、一貫して素材特性と加工性について調査検討した。その結果、前掲したように成分・組成を特定するとき、鋳造性，熱間加工性等の製造性を損なうことなく、連続打抜き金型の摩耗を著しく低減できることを見出した。
以下、本発明オーステナイト系ステンレス鋼に含まれる合金成分，含有量等を説明する。
Ｃ：０．００５〜０．１５質量％
冷延調質後の加工誘起マルテンサイト相の強度を得るために必要不可欠な合金成分であり、０．００５質量％以上の含有量で顕著な効果を発揮する。しかし、０．１５質量％を超える多量のＣが含まれると、オーステナイト相が過度に安定化し、冷延調質により強化に寄与する加工誘起マルテンサイト相が生成しにくくなる。
【０００６】
Ｓｉ：１．０質量％以下
溶製時に脱酸剤として添加される合金成分であるが、１．０質量％を超える多量のＳｉが含まれると、硬質なＳｉ酸化物が鋼中に多量に存在する。その結果、打抜き加工時に金型が摩耗し易くなる。
Ｓ：０．００８〜０．０２０質量％
打抜き時の剪断抵抗の低減による金型摩耗低減のため、０．００８％以上は必要である。しかし、０．０２０質量％を超える多量のＳが含まれると、熱間加工性が劣化する。Ｓ含有量の上限は、Ｂを添加する場合に０．０２８％まで高くできる。
Ｍｎ：２．０質量％以下
オーステナイト安定度を調整する上で有効な合金成分である。しかし、２．０質量％を超える多量のＭｎが含まれると、焼鈍後の酸洗時の脱スケール性が劣化する。
【０００７】
Ｎｉ：６．０〜１０．５質量％
オーステナイト相の形成に必須の合金成分であり、６質量％以上のＮｉ含有が必要である。しかし、高価な元素であり、経済性の観点からＮｉ含有量の上限を１０．５質量％に設定した。
Ｃｒ：１６〜２０質量％
耐食性の向上に有効な合金成分であり、１６質量％以上の含有量で顕著な効果を発揮する。しかし、２０質量％を超える多量のＣｒを添加しても、耐食性向上に及ぼす効果が飽和し、また原料費増加により鋼材コストが上昇する。
【０００８】
Ｎ：０．２０質量％以下
オーステナイト相の固溶強化元素であり、機械的性質を向上する作用を呈する。しかし、０．２０質量％を超える多量のＮを含ませると、オーステナイト相が過度に安定化し、冷延調質により強度向上に有効な加工誘起マルテンサイト相が生成しにくくなる。
Ｂ：０．００２〜０．０１５質量％
必要に応じて添加される合金成分であり、熱間加工性を向上する作用を呈する。Ｂの添加効果は、０．００２質量％以上で顕著になる。しかし、０．０１５質量％を超える過剰なＢを添加すると、高温強度が劣化し、鋳造性も損なわれる。
【０００９】
本発明で使用するオーステナイト系ステンレス鋼は、以上の合金成分に加えて、更に耐食性改善に有効な３質量％以下のＭｏ、析出強化及び組織微細化に有効な０．５質量％以下のＴｉ，Ｎｂ、熱間加工性の改善に有効な０．０５質量％以下のＲＥＭ（Ｌａ、Ｃｅ、Ｙ）等を含むことができる。また、本発明の目的、特徴を損なわない範囲で各種特性を向上させるために、その他の元素を添加しても差支えない。
【００１０】
断面収縮率Ｒａ：６０％以上，
ステンレス鋼の重要な製造性の一つである熱間加工性の指標であり、断面収縮率Ｒａが６０％以上であれば、耳切れ等の欠陥のない熱延鋼板が得られる。断面収縮率Ｒａは、鋼塊から切り出した中実丸棒形状の試験片について熱間引張試験前の断面積をＡ0 ，熱間引張試験後の断面積をＡ1 とするとき、Ｒａ＝（Ａ0 −Ａ1 ）／Ａ0 ×１００（％）で定義され、高温域における鋼の熱間変形能を表す。本発明では歪み速度１０／秒で１０００℃の熱間引張試験した前後の断面収縮の比率で求めた。
【００１１】
引張強さに対する打抜き剪断抵抗の割合：６０％以下
剪断抵抗は、鋼板の打抜き加工の際に、ポンチ及びダイスに加わる最大荷重を剪断面の面積で除した値で表される。鋼板の引張強さに対する剪断抵抗の割合が６０％以下の場合、ポンチ，ダイス等の金型工具に加わる負荷が低減され、金型摩耗の進行が抑制される。鋼板の引張強さに対する剪断抵抗の割合が金型の摩耗に及ぼす影響は、本発明者等による多数の実験結果から見出された指標であり、高い引張強さをもつ高強度鋼板であっても、剪断抵抗が低いと金型摩耗が抑制されるとの考察に基づいている。剪断抵抗の低減には、その主たる要因である打抜剪断変形過程における最大荷重を低減することが有効である。このためには、Ｓ含有量の増加によりＭｎＳ等の介在物を鋼中に分散させ、応力集中源とすることが有効である。更に、本発明者等は、鋼板の引張強さに対する剪断抵抗の割合が６０％以下になると、金型摩耗が顕著に低減されることを見い出した。
たとえば、ＪＩＳＧ４３１３に規定されるＳＵＳ３０１−ＣＳＰにおいて、金型摩耗を低減する剪断抵抗は、１／２Ｈ調質材では６７８Ｎ／ｍｍ2 未満、３／４Ｈ調質材では９４２Ｎ／ｍｍ2 未満、Ｈ調質材では９４２Ｎ／ｍｍ2 未満である。同様にＳＵＳ３０４−ＣＳＰの剪断抵抗は、１／２Ｈ調質材では５８８Ｎ／ｍｍ2 未満、３／４Ｈ調質材では、６７８Ｎ／ｍｍ2 未満である。
【００１２】
だれ生成量：
連続打抜きで所定形状の製品を得る場合、打抜き初期の製品と打抜き後期の製品との形状が一定である必要がある。しかし、打抜き製品の形状は、打抜き回数の増加に伴った金型摩耗により変化する。金型の摩耗は、摩耗に従って増加するだれ生成量により評価できる。本発明では、打抜き初期のだれ生成量に対して、打抜き数の増加によりだれ生成量が１０％を越えて増加すると、金型が摩耗したと判定する。
【００１３】
【実施例】
実施例１：
表１に示す各種オーステナイト系ステンレス鋼Ａ〜Ｊを真空溶解炉で溶製し、３００ｋｇの鋼塊を得た。鋼塊を均熱炉に装入し、抽出温度１２３０℃で熱間圧延を施し、板厚３ｍｍの熱延鋼帯を得た。次いで、熱延鋼帯に１０５０℃×均熱１分の連続焼鈍を施し、引き続き連続酸洗した。焼鈍後の熱延鋼帯を冷間圧延して板厚１ｍｍの冷延鋼帯とし、１０５０℃×均熱１分の連続焼鈍後、連続酸洗した。更に、６０℃の温間圧延により板厚０．７ｍｍの冷延調質材とした。
【００１４】
0003756286.tif 000002
【００１５】
各冷延調質材から圧延方向，圧延方向に直交する方向，圧延方向に４５度傾斜した方向に沿って、ＪＩＳＺ２２０１に規定される１３Ｂ号試験片を採取した。試験片を引張速度２０ｍｍ／秒の引張試験に供し、引張強さを測定した。
圧延方向，圧延方向に直交する方向及び４５度傾斜する方向の試験片による引張強さを、それぞれＴ．Ｓ．（Ｌ）、Ｔ．Ｓ．（Ｔ）及びＴ．Ｓ．（Ｄ）とし、次式（１）に従って引張強さ：Ｔ．Ｓ．を求めた。
0003756286.tif 000003
各冷延調質材を幅２０ｍｍのスリットコイルとし、外径１０．０ｍｍのポンチ及び内径１１．０ｍｍのダイスにより、クリアランス：Ｃ＝０．５ｍｍ，打抜き速度１００ｓｐｍの連続打抜き加工に供した。使用したポンチ及びダイスは、硬さが何れも５９〜６０ＨＲＢであり、ＪＩＳＧ４４０４に規定される冷間金型用鋼材であるＳＫＤ１１の焼入れ・焼戻し材により作製した。
【００１６】
打抜きは最大１５０００個まで実施し、１種類の鋼板を連続打抜きした後で新たなポンチ、ダイスに交換した。打抜きポンチに取り付けたロードセルにより、打抜き加工の際に加わる最高荷重：ＰMAX を測定した。ＰMAX を剪断する鋼板の外周面積で除した値を、次式（２）に従って計算し、剪断抵抗：ｋｓを求めた。また、各試験片について、打抜き個数が１００個以下である打抜き初期の剪断抵抗：ｋｓ及び引張強さ：Ｔ．Ｓ．に対する剪断抵抗：ｋｓの割合：ｋｓ／Ｔ．Ｓ．（％）を求めた。
0003756286.tif 000004
【００１７】
各冷延調質材を連続打抜きして得た外径１０ｍｍの抜き材の形状を、レーザー式非接触変位計により測定した。鋼板の圧延方向、圧延方向に直角な方向及び４５度傾斜方向の各方向で２点、合計８点の断面形状を測定した。測定した各点の断面形状から、図１に示す方法で各方向ごとのだれ量を算出し、算出値を平均化してだれ量を求めた。打抜き個数が１００個以下の打抜き初期のだれ量：Ｄ100 に対するｉ個目に打抜いたときのだれ量：Ｄi の割合を、次式（３）に従って計算した。
Ｄi ／Ｄ100 ×１００（％）・・・（３）
連続打抜きでは、金型摩耗の進行に応じて打抜き品のだれ量が大きくなる。だれ量の増加は、Ｄi ／Ｄ100 の値が大きくなることにより表される。Ｄi ／Ｄ100 が１１０％を越えると、金型摩耗が大きく進行し、これ以降の打抜き品は寸法精度の点から、製品として使用できないので、金型の交換が要求される。そこで、Ｄi ／Ｄ100 が１１０％を越えたときの打抜き回数をカウントした。
【００１８】
更に、各オーステナイト系ステンレス鋼Ａ〜Ｊの鋼塊の柱状晶部から、２０ｍｍ角幅、長さ１５０ｍｍの角材を切り出し、１２３０℃で溶体化処理した後、ＪＩＳＺ２２０１に規定される１０号試験片を作製した。
各試験片を真空雰囲気下，高周波加熱方式の熱間引張試験に供した。熱間引張試験では、試験雰囲気を真空とした後、試験片を１２３０℃で１０分間加熱した後、直ちに試験温度に５分間加熱し、ひずみ速度１０／秒で引張試験を実施した。試験後の破面における外径を４点測定し、測定値を平均化して試験後の絞り径：ｄを求めた。得られた絞り径：ｄ及び引張試験前の外径：ｄ0 から、次式（４）に従って断面収縮率Ｒａを計算した。
Ｒａ＝（ｄ−ｄ0 ）／ｄ0 ×１００（％）・・・（４）
以上の調査結果を表２に示す。
【００１９】
0003756286.tif 000005
【００２０】
冷延調質材Ａ及びＥについて、打抜き個数とＤi ／Ｄ100 との関係を図２に示す。鋼板Ａでは、打抜き２１００個でＤi ／Ｄ100 が１１０％を越えるのに対し、本発明に従った鋼板Ｅは、打抜き１２０００個で１１０％を越えている。この対比から、本発明に従った鋼板を使用して打抜き加工すると、金型寿命が飛躍的に向上することが判る。
また、冷延調質材のＳ含有量とＤi ／Ｄ100 が１１０％を越える打抜き個数の関係を示す図３にみられるように、０．００８質量％以上のＳを含む本発明に従った鋼板では、１００００個以上の打抜きが可能であった。他方、Ｓ含有量が０．００８質量％以下になると、Ｄi ／Ｄ100 が１１０％を越える打抜き個数が大幅に少なくなった。このとこから、Ｓ：０．００８質量％以上が金型寿命の向上に有効なことが判る。
【００２１】
更に、金型寿命向上の効果について検討を進めた。冷延調質材のＳ含有量と剪断抵抗：ｋｓの引張強さ：Ｔ．Ｓ．に対する割合：ｋｓ／Ｔ．Ｓ．（％）との関係を調査したところ、両者の間に図４に示す関係が成立していた。すなわち、Ｓ含有量が０．００８％以上の鋼板では、ｋｓ／Ｔ．Ｓ．が６０％以下となっていた。これは、Ｓ含有量の増加により剪断抵抗が減少し、打抜きポンチ及びダイスへの負荷が軽減され、結果として金型の摩耗が低減されたものと推察される。これに対し、Ｓ含有量が０．００８質量％未満になると、ｋｓ／Ｔ．Ｓ．比が６０％を超え、金型の摩耗が大きくなった。
また、熱間引張試験による断面収縮率Ｒａが６０％未満の鋼では、表２に示されているように、熱間圧延の際の生産性を阻害する耳切れが発生した。そこで、各鋼Ａ〜Ｊの１０００℃での熱間引張試験による断面収縮率ＲａとＳ含有量の関係を求めたところ、図５に示すようにＳ含有量が０．０２０％を越えると、熱間加工性が劣化し、熱間圧延で耳切れが発生する傾向がみられた。
【００２２】
実施例２：
表３に示す各種オーステナイト系ステンレス鋼Ｋ〜Ｒを真空炉で約７０トン溶製した後、連続鋳造で厚さ２００ｍｍ，幅１０３０ｍｍの鋼塊を製造した。鋼塊を熱延工程に搬送し、抽出温度１２３０℃で熱間圧延を施し、板厚３ｍｍの熱延コイルを得た。熱延コイルに１１５０℃×均熱１分の連続焼鈍を施し、酸洗した。得られた熱延鋼帯を冷間圧延で板厚１ｍｍの冷延コイルとし、１０５０℃×均熱１分の連続焼鈍・酸洗ラインを通板した後、温度６０℃での温間圧延により板厚０．７ｍｍの調質冷延鋼板を製造した。
【００２３】
0003756286.tif 000006
【００２４】
実施例１と同様に、各調湿冷延鋼板の引張強さ：Ｔ．Ｓ．、剪断抵抗：ｋｓ、Ｄi ／Ｄ100 が１１０％を越える打抜き個数、１０００℃での熱間引張試験の断面収縮率Ｒａを求めた。調査結果を、連続鋳造材の曲げ部のコーナーにおける割れ発生の状況と共に表４に示す。
【００２５】
0003756286.tif 000007
【００２６】
本実施例で使用したオーステナイトステンレス鋼は、表３に示すように何れもＳ含有量が０．００８０％以上であるため、ｋｓ／Ｔ．Ｓ．が６０％以上を示しており、金型摩耗の指標であるＤi ／Ｄ100 が１１０％を越える打抜き数が１００００個以上であった。このことから、何れの鋼板Ｋ〜Ｒも、良好な打抜き性を示しているものといえる。
また、Ｓ含有量と１０００℃での熱間引張試験における断面収縮率の関係を調査したところ、図６に示すように、Ｓ含有量が０．０２８０％以下の鋼Ｌ，Ｎ〜Ｑでは、Ｂを添加したことにより、断面収縮率Ｒａが６０％以上となっていた。Ｂを添加していても、Ｓ含有量が０．０２８０％を越える鋼Ｒや、Ｓ含有量が０．０２８０％以下であってもＢを添加していない鋼Ｋは、６０％未満の断面収縮率Ｒａが示された。ただし、鋼Ｍは、Ｓ含有量が０．０２８０％以下で且つＢを添加しているが、断面収縮率Ｒａが６０％未満であった。
【００２７】
そこで、Ｂ含有量と断面収縮率Ｒａとの関係を調査したところ、図７に示すように、Ｂ含有量が０．００２０％以上の鋼は、６０％以上の断面収縮率Ｒａを示すことが判った。このことから、良好な熱間加工性を得るためには、Ｂ含有量を０．００２０％以上とする必要があることが判る。この点、鋼Ｍは、Ｂ含有量が０．００２０％未満であるために、６０％未満の低い断面収縮率Ｒａに止まっている。また、鋼Ｒは、Ｂを０．００２０％以上含有するものの、Ｓ含有量が０．０２８０％を越えているため、断面収縮率がＲａが６０％未満の低い値になっている。
【００２８】
更に、熱間引張試験において断面収縮率Ｒａが０％、すなわち塑性変形せずに破断する温度とＢ含有量との関係を調査したところ、図８に示すようにＢ含有量が０．０１５０％を越えると、断面収縮率Ｒａが０％となる温度が１３００℃を下回ることが判った。また、表４において連続鋳造材の曲げ部コーナーの割れの有無とＢ含有量との関係をみると、０．０１５０％を越える量のＢが含まれると連続鋳造時に割れが発生することが判る。このことから、連続鋳造材の曲げコーナー部の割れを防止するためには、断面収縮率Ｒａが０％となる温度を１３００℃以上にすることが必要があるといえる。このように、断面収縮率Ｒａが０％となる温度を１３００℃以上にするため、Ｂ含有量を０．０１５０％以下に規制すると、連続鋳造時に割れの発生が抑制されることが確認された。
【００２９】
【発明の効果】
以上に説明したように、本発明の冷延調質高強度オーステナイト系ステンレス鋼板では、Ｓ含有量を調整することにより、製造性の重要な指標である熱間加工性を維持しつつ、連続打抜きに使用する金型の摩耗を低減させている。また、Ｂを添加するとき、熱間加工性，連続鋳造性が向上すると共に、金型の摩耗低減に有効なＳ含有量の範囲を更に広げられる。このように、本発明によるとき、良好な製造性を維持した上で、且つ金型摩耗を低減し得る冷延調質板が得られる。
【図面の簡単な説明】
【図１】  打抜きにより生成するだれ量を定量化する方法を説明する図
【図２】  打抜き回数：ｉと初期のだれ生成量：Ｄ100 に対するｉ回目の打抜きによるだれ生成量：Ｄi の割合の関係を示したグラフ
【図３】  Ｓ含有量と初期のだれ生成量：Ｄ100 に対するｉ回目の打抜きによるだれ生成量：Ｄi の割合を示したグラフ
【図４】  Ｓ含有量と冷延調質材の引張強さ：Ｔ．Ｓ．に対する打抜きにおける剪断抵抗：ｋｓの割合を示したグラフ
【図５】  Ｓ含有量と１０００℃での熱間引張における断面収縮率Ｒａの関係を示したグラフ
【図６】  Ｓ含有量と１０００℃での熱間引張における断面収縮率Ｒａの関係を示したグラフ
【図７】  Ｂ含有量と１０００℃での熱間引張における断面収縮率Ｒａに関係を示したグラフ
【図８】  Ｂ含有量と熱間引張における断面収縮率Ｒａが０％となる温度との関係を示したグラフ
【図１】
0003756286.tif 000008
【図２】
0003756286.tif 000009
【図３】
0003756286.tif 000010
【図４】
0003756286.tif 000011
【図５】
0003756286.tif 000012
【図６】
0003756286.tif 000013
【図７】
0003756286.tif 000014
【図８】
0003756286.tif 000015